СОСТАВ ДЛЯ ЭЛЕКТРОКОНТАКТНОЙ ПРИВАРКИ
COMPOUND FOR ELECTRO-CONTACT WELDING

Изобретение относится к сварочному производству и может быть использовано для восстановления изношенных деталей машин и получения покрытий способом электроконтактной приварки.
Прототипом изобретения является состав для электроконтактной приварки, включающий в себя основу - железный порошок ПЖРЗ.200.28 - 80%, присадку - медный порошок ПМС-Н - 20%, связующее - поливинилбутираль - 3% от общей массы металлического порошка, армирующую стальную сетку.
Недостатком прототипа является низкая прочность сцепления покрытия с основой.
Предлагаемое решение позволяет повысить прочность сцепления.
Этот технический эффект достигается тем, что в смесь добавляют 5% от общей массы металлического порошка и связующего борной кислоты.
Состав для электроконтактной приварки изготавливается следующим образом. В соответствующей пропорции смешиваются основа - железный порошок ПЖРЗ.200.28, присадки - медный порошок ПМС-Н и порошок борной кислоты до равномерного состава, затем к ним добавляют связующее - спиртовой раствор поливинилбутираля с предельной концентрацией. Данную смесь совместно со стальной армирующей сеткой прокатываю через нагретые вальцы, в процессе чего спирт из раствора поливинилбутираля испаряется и формируется лента. Данную ленту разрезают по необходимым размерам и приваривают электроконтактным способом к поверхности детали.
В таблице приведены сравнительные составы для электроконтактной приварки, обеспечивающие разную прочность сцепления покрытия с основным металлом детали.
Состав
По прототипу
По изобретению
Наименование
Массовая доля, %
Наименование
Массовая доля, %
Основа
Железный порошок ПЖРЗ.200.28
80
Железный порошок ПЖРЗ.200.28
80
Присадка
Медный порошок ПМС-Н
20
Медный порошок ПМС-Н
20
Связующее
Поливинилбутираль
3 (от массы металлического порошка)
Поливинилбутираль
3 (от массы металлического порошка)
Армирующий материал
Стальная сетка
-
Стальная сетка
-
Присадка
-
Порошок борной кислоты
5 (от общей массы металлического порошка и связующего)
Прочность сцепления, МПа
50
80
Из таблицы видно, что состав для электроконтактной приварки по изобретению имеет прочность сцепления в 1,6 раза выше по сравнению с составом по прототипу.
Источники информации
1. Сайфуллин Р.Н. Восстановление деталей электроконтактной приваркой композиционных материалов с антифрикционными присадками: Автореф. дисс. канд. техн. наук - Уфа, 2001, стр.10.